(57)【要約】  樹脂組成物中に多量に配合可能なガラス充填材を安価に提供することを目的とする。ガラス繊維粉砕物粒子の集合体からなり、粒子の長径／繊維径で求められるアスペクト比が０．７〜１．３である粒子の割合が、粒子全体の７０体積％以上を占めることを特徴とする。
2017014067.tif 000002
【特許請求の範囲】
【請求項１】
ガラス繊維粉砕物粒子の集合体からなり、粒子の長径／繊維径で求められるアスペクト比が０．７〜１．３である粒子の割合が、粒子全体の７０体積％以上を占めることを特徴とするガラス充填材。
【請求項２】
ガラス繊維粉砕物粒子が、表面の一部に火造り面を有することを特徴とする請求項１に記載のガラス充填材。
【請求項３】
安息角が５０°以下であることを特徴とする請求項１又は２に記載のガラス充填材。
【請求項４】
比表面積が２．０ｍ２／ｇ以下であることを特徴とする請求項１〜３の何れかの記載のガラス充填材。
【請求項５】
請求項１〜４の何れかに記載のガラス充填材と、硬化性樹脂とを含有することを特徴とする立体造形用樹脂組成物。
【請求項６】
樹脂組成物からなる液状層に選択的に活性エネルギー線を照射して所定のパターンを有する硬化層を形成し、前記硬化層上に新たな液状層を形成した後に活性エネルギー線を照射して前記硬化層と連続した所定パターンを有する新たな硬化層を形成し、所定の立体造形物が得られるまで前記硬化層の積層を繰り返す立体造形物の製造方法であって、樹脂組成物として、請求項５に記載の立体造形用樹脂組成物を使用することを特徴とする立体造形物の製造方法。
【発明の詳細な説明】
【技術分野】
【０００１】
本発明は、ガラス充填材及びそれを用いた立体造形用樹脂組成物に関する。
【背景技術】
【０００２】
従来、樹脂組成物に充填材を添加して、樹脂の剛性を高めることが広く行われている。例えば自動車や家電等の部品、絶縁用フィルム等の用途において、ブロック状、フィルム状等に成形される樹脂組成物中にガラス粒子等の充填材を添加して剛性を高め、成形物の変形を防止している。【０００３】
この技術は、３Ｄプリンタを使用して樹脂組成物を積層し、立体造形物を得る方法、例えば光造形法等の分野でも利用されている（例えば特許文献１参照）。なお光造形法は以下のようにして立体造形物を作製するものである。まず液状の光硬化性樹脂組成物を満たした槽内に造形ステージを設け、造形ステージ上の光硬化性樹脂組成物に紫外線レーザー等の活性エネルギー線を照射して所望のパターンの硬化層を形成する。このようにして硬化層を１層形成すると造形ステージを１層分だけ下げて、硬化層上に未硬化の光硬化性樹脂組成物を導入し、同様にして活性エネルギー線を光硬化性樹脂組成物に照射して前記硬化層上に新たな硬化層を積み上げる。この操作を繰り返すことにより、所定の立体造形物を得る。
【先行技術文献】
【特許文献】
【０００４】
【特許文献１】特開平７−２６０６０号公報
【発明の概要】
【発明が解決しようとする課題】
【０００５】
立体造形物等の樹脂成形物の剛性（機械的強度）を向上させるためには、樹脂組成物中における充填材の配合量を多くする必要がある。しかしながら、その場合、樹脂組成物の粘度が著しく上昇して流動性が低下することから、樹脂成形物の製造が困難になるという問題がある。【０００６】
充填材の配合量を増やすには、ガラスビーズ等の球状の充填材を採用することが考えられる。しかしガラスビーズは、ガラス粉砕物を火炎に通して溶融、球状化させる等の工程が必要となり、安価に提供することができない。【０００７】
以上に鑑み、本発明は、樹脂組成物中に多量に配合可能なガラス充填材を安価に提供することを目的とする。
【課題を解決するための手段】
【０００８】
本発明のガラス充填材は、ガラス繊維粉砕物粒子の集合体からなり、粒子の長径／繊維径で求められるアスペクト比が０．７〜１．３である粒子の割合が、粒子全体の７０体積％以上を占めることを特徴とする。「ガラス繊維」とは、溶融ガラスを紡糸して得たガラス長繊維を意味する。「粒子の長径」とは、レーザー回折式粒度分布測定装置で測定したときのガラス繊維粉砕物粒子の粒子径を意味する。「繊維径」とは、粉砕前のガラス繊維の繊維径を意味する。【０００９】
上記構成を有する本発明のガラス充填材は、ガラス繊維を粉砕したものである。ガラス繊維の表面は火造り面であることから、ガラス繊維粉砕物の表面の一部には凹凸のない滑らかな火造り表面が残りやすい。さらに本発明のガラス充填材は、粉砕によって生じる微細粒子や粗大粒子の割合を規制している。これらの特徴を有するために、本発明のガラス充填材は、比表面積が小さく、優れた流動性を有しており、樹脂組成物の粘度をあまり上昇させることなく樹脂組成物中に多量に充填することができる。また比表面積が小さいことから、透明性の高い樹脂成形物を得ることが可能である。【００１０】
また本発明のガラス充填材は、ガラス繊維を粉砕し、分級することによって作製可能であることから、球状化のための熱処理等が不要であり、安価に製造することができる。【００１１】
本発明においては、ガラス繊維粉砕物粒子が、表面の一部に火造り面を有することが好ましい。【００１２】
本発明においては、ガラス充填材の安息角が５０°以下であることが好ましい。「安息角」は、ガラス充填材を平面上に連続的に落下堆積させたときの平面と粉末の接線の作る角度を、粉末特性測定装置にて測定したものである。【００１３】
本発明においては、比表面積が２．０ｍ２／ｇ以下であることが好ましい。【００１４】
本発明の立体造形用樹脂組成物は、上記したガラス充填材と、硬化性樹脂組成物を含有する。【００１５】
上記構成を採用すれば、ガラス充填材を多量に含有しても樹脂組成物の粘度が大きく上昇しない。それゆえ剛性が求められる立体造形物を作製するための樹脂組成物として好適である。【００１６】
本発明の立体造形物の製造方法は、樹脂組成物からなる液状層に選択的に活性エネルギー線を照射して所定のパターンを有する硬化層を形成し、前記硬化層上に新たな液状層を形成した後に活性エネルギー線を照射して前記硬化層と連続した所定パターンを有する新たな硬化層を形成し、所定の立体造形物が得られるまで前記硬化層の積層を繰り返す立体造形物の製造方法であって、樹脂組成物として、上記した立体造形用樹脂組成物を使用することを特徴とする。【００１７】
上記構成を採用すれば、ガラス充填材を多量に含有し、剛性の高い立体造形物を精度良く作製することができる。
【発明の効果】
【００１８】
本発明によれば、樹脂組成物中に配合した場合の粘度上昇を抑制できるガラス充填材を安価に提供することができる。また本発明の充填材を添加した樹脂成形物は、充填材の表面が平滑であり、充填材と樹脂との界面での散乱が少ないため透明性に優れている。
【図面の簡単な説明】
【００１９】
【図１】試料Ｎｏ．１の充填材のＳＥＭ写真である。
【図２】試料Ｎｏ．１の充填材を使用した樹脂成形物の外観を示す写真である。
【図３】試料Ｎｏ．８の充填材を使用した樹脂成形物の外観を示す写真である。
【図４】試料Ｎｏ．９の充填材を使用した樹脂成形物の外観を示す写真である。
【発明を実施するための形態】
【００２０】
本発明のガラス充填材は、ガラス繊維粉砕物粒子の集合体からなる。ガラス繊維の粉砕物粒子とは、Ｅファイバ等のガラス長繊維を粉砕して粒子状にしたものである。ガラス繊維粉砕物の粒子形状は不定形であるが、殆どの粉砕物粒子にはガラス繊維由来の表面が残っている。ガラス繊維由来の表面は、火造り面であることから、ガラス繊維由来の表面が粉砕物粒子表面に多く残っているほど比表面積が小さくなって好ましい。なおガラス繊維由来の表面の残存割合を調整するには、粉砕条件や粉砕方法を適宜調整すればよい。
【００２１】
また本発明のガラス充填材は、実質的にガラス繊維粉砕物粒子の集合体からなるものであるが、本発明の機能を損なわない範囲で他の粒子が混入していても差し支えない。ガラス繊維粉砕物粒子以外の粒子がガラス充填材中に占める割合は、１体積％以下、０．５体積％以下、特に０．１体積％以下であることが好ましい。
【００２２】
またガラス充填材は、粒子の長径／繊維径で求められるアスペクト比が０．７〜１．３である粒子の割合が、粒子全体の７０体積％以上を占める。好ましくはアスペクト比が０．７〜１．３の粒子が、充填材粒子全体の７５体積％以上、特に７８体積％以上を占める。アスペクト比０．７〜１．３の粒子の占める割合が多いほど、ガラス充填材の比表面積が小さくなって樹脂組成物の粘度を上昇させにくくなり、充填材を多量に含有させることが容易になる。
【００２３】
ガラス充填材を構成する粒子は、球状ではないが、ガラス繊維由来の円柱表面を有するものが多く含まれる。しかもアスペクト比が１に近い粒子が大半を占める。このため、粉砕物やミルドファイバ（ロッド状繊維）よりもビーズに近い流動性を示す。なお流動性は安息角で評価することが可能である。本発明においては、ガラス充填材の安息角が５０°以下、４７°以下、特に４５°以下であることが好ましい。
【００２４】
ガラス充填材は、平均粒子径Ｄ５０が３〜２５μｍ、特に４〜２０μｍであることが好ましい。平均粒子径Ｄ５０が小さすぎると樹脂組成物の粘度を上昇させやすくなり、充填材を多量に含有させることが困難になり、大きすぎると樹脂成形物の表面平滑性が損なわれる不具合がある。
【００２５】
ガラス充填材は、比表面積が２．０ｍ２／ｇ以下、１．６ｍ２／ｇ以下、特に１．２ｍ２／ｇ以下であることが好ましい。比表面積が大きすぎると、樹脂組成物の粘度を上昇させやすくなり、充填材を多量に含有させることが困難になる。
【００２６】
ガラス充填材を構成するガラスの組成は、繊維化可能なものであれば特に制限がなく、用途等に応じて適宜選択すればよい。また周知のＥガラス、Ａガラス、Ｃガラス、Ｄガラス等のガラス繊維組成を採用することができる。この場合、市販のガラス繊維を利用できることから、より安価に提供することが可能になる。
【００２７】
ガラス充填材は、表面がシランカップリング剤によって処理されていることが好ましい。このようにすれば、硬化後の樹脂組成物において、ガラス充填材と樹脂との結合力を高めることができ、より機械的強度に優れた樹脂成形物を得ることが可能になる。シランカップリング剤としては、例えばアミノシラン、エポキシシラン、アクリルシラン等が好ましい。なおシランカップリング剤は、用いる硬化性樹脂に応じて適宜選択すればよく、例えば光硬化性樹脂としてビニル系不飽和化合物を用いる場合にはアクリルシラン系シランカップリング剤、エポキシ系化合物を用いる場合にはエポキシシラン系シランカップリング剤を用いることが好ましい。
【００２８】
次に本発明のガラス充填材の製造方法を説明する。なお以下の説明は一例であり、本発明のガラス充填材を作製する方法はこれに限定されるものではない。
【００２９】
まず適当な長さのガラス繊維束を用意する。ガラス繊維束は、溶融したガラスをブッシングから引き出して繊維化するとともに複数本のガラス繊維を集束させたものである。ガラス繊維の繊維径は３．５〜２５．０μｍ、特に４．０〜２０．０μｍであることが好ましい。ガラス繊維の繊維径が大きすぎると樹脂成形物の表面平滑性が損なわれ、細すぎると樹脂組成物の粘度が上昇して流動性が低下する不具合が生じる。ガラス繊維束の長さは２５ｍｍ以下、特に１０ｍｍ以下であることが好ましい。ガラス繊維束の長さが長すぎると、後の粉砕工程で所望の長さに粉砕するのに長時間を要する。
【００３０】
次にガラス繊維束を粉砕、分級する。粉砕の方法は特に限定されるものではなく、ボールミル、振動ミル、ジェットミル、擂潰機、石臼等を単独又は組み合わせて使用することができる。例えばボールミルで粗粉砕した後、ジェットミルで微粉砕と分級を同時に行うという方法を採用してもよい。
【００３１】
このようにして作製したガラス充填材は、必要に応じてシランカップリング処理等の表面処理を施した後、樹脂組成物の充填材用途に供される。なおここでの表面処理に代えて、ガラス繊維束の作製時に必要な表面処理を施しておいてもよい。
【００３２】
本発明のガラス充填材は、後述の立体造形用樹脂充填材用途に限定されるものではなく、通常のシート状、或いはブロック状に成形される各種樹脂の充填材用途に使用することが可能である。例えばポリプロピレン、ポリエチレン、ＡＢＳ樹脂、ポリカーボネート、ポリエーテルエーテルケトン、ポリアミド、熱可塑性ポリイミド、ポリアミドイミド、ポリエーテルイミド、ポリアセタール、ポリエチレンテレフタレート、ポリブチレンテレフタレート、変性ポリフェニレンエーテル、ポリフェニレンサルファイド、ポリスルホン、ポリエーテルスルホン等の熱可塑性樹脂や、エポキシ、ポリウレタン、ポリイミド、不飽和ポリエステル、シリコーン等の熱硬化性樹脂の充填材用途として使用することが可能である。本発明のガラス充填材は、粘度を大幅に上昇させることなく、これらの樹脂に多量に添加することが可能であるため、剛性の高いシート状、或いはブロック状の樹脂成形物を容易に得ることができる。さらに、本発明のガラス充填材は比表面積が小さいことから、得られる樹脂成形物は透明性が高いという特徴がある。
【００３３】
本発明の立体造形用樹脂組成物は、硬化性樹脂と、上記のガラス充填材とを含有する。各々の含有量割合は、体積％で、硬化性樹脂  １０〜９９％、ガラス充填材  １〜９０％であることが好ましい。より好ましくは、硬化性樹脂が３５〜９５％、４０〜９０％、特に４５〜８５％であり、ガラス充填材が５〜６５％、１０〜６０％、特に１５〜５５％である。ガラス充填材の含有量が少なすぎると、得られる立体造形物の機械的強度向上の効果が得られにくくなる。一方、ガラス充填材の含有量が多すぎる場合は、各ガラス充填材における硬化性樹脂との接触面積が小さくなり、得られる立体造形物の機械的強度がかえって低くなる傾向がある。また光造形法の場合は、樹脂組成物の粘度が高くなり過ぎて、造形ステージ上に新たな液状層を形成しにくくなる等の不具合が発生しやすくなる。
【００３４】
本発明のガラス充填材は、特に光造形法の場合にその効果を享受しやすいため、硬化性樹脂としては光硬化性樹脂（液状の光硬化性樹脂）を用いることが好ましい。
【００３５】
光硬化性樹脂としては、重合性のビニル系化合物、エポキシ系化合物等種々の樹脂を選択することができる。また単官能性化合物や多官能性化合物のモノマーやオリゴマーが用いられる。これらの単官能性化合物、多官能性化合物は、特に限定されるものではない。例えば、以下に光硬化性樹脂の代表的なものを挙げる。
【００３６】
重合性のビニル系化合物の単官能性化合物としては、イソボルニルアクリレート、イソボルニルメタクリレート、ジンクロペンテニルアクリレート、ボルニルアクリレート、ボルニルメタクリレート、２−ヒドロキシエチルアクリレート、２−ヒドロキシプロピルアクリレート、プロピレングリコールアクリレート、ビニルピロリドン、アクリルアミド、酢酸ビニル、スチレン等が挙げられる。また多官能性化合物としては、トリメチロールプロパントリアクリレート、ＥＯ変性トリメチロールプロパントリアクリレート、エチレングリコールジアクリレート、テトラエチレングリコールジアクリレート、ポリエチレングリコールジアクリレート、１，４−ブタンジオールジアクリレート、１，６−ヘキサンジオールジアクリレート、ネオペンチルグリコールジアクリレート、ジシクロペンテニルジアクリレート、ポリエステルジアクリレート、ジアリルフタレート等が挙げられる。これらの単官能性化合物や多官能性化合物の１種以上を単独または混合物の形で使用することができる。
【００３７】
ビニル系化合物の重合開始剤としては、光重合開始剤が用いられる。光重合開始剤としては、２，２−ジメトキシ−２−フェニルアセトフェノン、１−ヒドロキシシクロヘキシルフェニルケトン、アセトフェノン、ベンゾフェノン、キサントン、フルオレノン、ベンズアルデヒド、フルオレン、アントラキノン、トリフェニルアミン、カルバゾール、３−メチルアセトフェノン、ミヒラーケトン等が代表的なものとして挙げることができ、これらの開始剤を１種または２種以上組み合わせて使用することができる。必要に応じてアミン系化合物等の増感剤を併用することも可能である。これらの重合開始剤の使用量は、ビニル系化合物に対してそれぞれ０．１〜１０質量％であることが好ましい。
【００３８】
エポキシ系化合物としては、水素添加ビスフェノールＡジグリシジルエーテル、３，４−エポキシシクロヘキシルメチル−３，４−エポキシシクロヘキサンカルボキシレート、２−（３，４−エポキシシクロヘキシル−５，５−スピロ−３，４−エポキシ）シクロヘキサン−ｍ−ジオキサン、ビス（３，４−エポキシシクロヘキシルメチル）アジペート等が挙げられる。これらのエポキシ系化合物を用いる場合には、トリフェニルスルホニウムヘキサフルオロアンチモネート等のエネルギー活性カチオン開始剤を用いることができる。
【００３９】
さらに光硬化性樹脂には、レベリング剤、界面活性剤、有機高分子化合物、有機可塑剤等を必要に応じて添加してもよい。
【００４０】
次に、本発明の立体造形物の製造方法の一例を説明する。具体的には、光硬化性樹脂を含む樹脂組成物を用いた立体造形物の製造方法について説明する。なお樹脂組成物は既述の通りであり、ここでは説明を省略する。
【００４１】
まず光硬化性樹脂組成物からなる１層の液状層を準備する。例えば液状の光硬化性樹脂組成物を満たした槽内に造形用ステージを設け、ステージ上面が液面から所望の深さ（例えば０．２ｍｍ程度）となるように位置させる。このようにすることで、ステージ上に液状層を準備することができる。
【００４２】
次に、この液状層に活性エネルギー線、例えば紫外線レーザーを照射して光硬化性樹脂組成物を硬化させ、所定のパターンを有する硬化層を形成する。なお活性エネルギー線としては、紫外線の他に、可視光線、赤外線等のレーザー光を用いることができる。
【００４３】
続いて、形成した硬化層上に、光硬化性樹脂組成物からなる新たな液状層を準備する。例えば、前記した造形用ステージを１層分下降させることにより、硬化層上に光硬化性樹脂組成物を導入し、新たな液状層を準備することができる。
【００４４】
その後、硬化層上に準備した新たな液状層に活性エネルギー線を照射して、前記硬化層と連続した新たな硬化層を形成する。
【００４５】
以上の操作を繰り返すことによって硬化層を連続的に積層し、所定の立体造形物を得る。
【実施例】
【００４６】
以下に、本発明を実施例に基づいて説明するが、本発明は以下の実施例に何ら限定されるものではない。【００４７】
表１は本発明のガラス充填材の実施例（試料Ｎｏ．１〜５）を、表２は比較例（試料Ｎｏ.６〜９）をそれぞれ示している。【００４８】
【表１】
2017014067.tif 000003
【００４９】
【表２】
2017014067.tif 000004
【００５０】
試料Ｎｏ．１及びＮｏ．６の充填材は次のようにして作製した。まず長さ１３ｍｍに切断されたＥガラス繊維束（繊維径９μｍ）を、ボールミルを用いて粗粉砕した。続いてジェットミル内にガラス繊維の粗粉砕物を投入し、微粉砕と分級を行うことにより試料を得た。【００５１】
試料Ｎｏ．２及びＮｏ．７の充填材は次のようにして作製した。まず長さ９ｍｍに切断されたＥガラス繊維束（繊維径５μｍ）を、ボールミルを用いて粗粉砕した。続いてジェットミル内にガラス繊維の粗粉砕物を投入し、微粉砕と分級を行うことにより試料を得た。【００５２】
試料Ｎｏ．３の充填材は次のようにして作製した。まず長さ６ｍｍに切断されたＥガラス繊維束（繊維径２０μｍ）を、擂潰機を用いて粗粉砕した。続いてジェットミル内にガラス繊維の粗粉砕物を投入し、微粉砕と分級を行うことにより試料を得た。【００５３】
試料Ｎｏ．４及びＮｏ．５の充填材は次のようにして作製した。まず長さ９ｍｍに切断されたＡガラス繊維束（繊維径１４μｍ）を、ボールミルを用いて粗粉砕した。続いてジェットミル内にガラス繊維の粗粉砕物を投入し、微粉砕と分級を行うことにより試料を得た。【００５４】
試料Ｎｏ．８は、（株）アドマテックス製シリカビーズ（ＦＥ９２０Ａ−ＳＱ）を用いた。【００５５】
試料Ｎｏ．９は、厚さ１ｍｍのフィルム状ガラスを、擂潰機を用いて粗粉砕した後、ジェットミルで微粉砕と分級を行うことにより作製した。【００５６】
なお試料Ｎｏ．８を除く各試料の粒度分布は、ジェットミルの分級点を変更することにより調節した。【００５７】
次に得られた試料について、粒度分布、平均粒子径Ｄ５０、比表面積、安息角、及び樹脂組成物混練後の樹脂の粘度について評価した。結果を表１に示す。また試料Ｎｏ．１の充填材のＳＥＭ画像を図１に示す。また試料Ｎｏ．１、Ｎｏ．８及びＮｏ．９の充填材を添加して硬化させた樹脂成形物の外観写真をそれぞれ図２〜４に示す。【００５８】
表１から明らかなように、本発明の実施例である試料Ｎｏ.１〜５は、樹脂組成物の粘度上昇が比較例に比べて小さかった。【００５９】
詳述すると、比較例であるＮｏ．６は、本発明の実施例であるＮｏ．１と同じ繊維径のガラス繊維を用いたガラス繊維粉砕物であるが、平均粒子径が大きく、アスペクト比が１．３よりも大きな短繊維状粒子を多く含んでいる。そのため、樹脂と混ぜたときの抵抗が大きくなるために樹脂粘度が高かった。また、充填材を添加して硬化させた樹脂成形物の表面には毛羽状の突起が認められ、平滑性に問題があった。【００６０】
比較例であるＮｏ．７は、本発明の実施例であるＮｏ．２と同じ繊維径のガラス繊維を用いたガラス繊維粉砕物であるが、平均粒子径が小さく、アスペクト比が０.７よりも小さな微粒子を多く含んでいる。そのため、比表面積が大きくなるために樹脂粘度が高かった。そのため成形性に問題があると考えられる。【００６１】
比較例であるＮｏ．８は、球状であるシリカビーズを使用したにも関わらず、樹脂に充填すると樹脂粘度が比較的大きくなった。この理由についてＳＥＭを用いて調査したところ、シリカビーズの粒径が揃っていないこと及びビーズ表面に微細な粒子が存在していることが判明し、これらが粘度上昇の主な要因であると推測される。【００６２】
比較例であるＮｏ．９は、ガラス繊維粉砕物でないことから、粉砕物表面に火造り面が殆ど存在してない。そのため、比表面積が大きく、粉砕物の流動性も悪い。その結果、樹脂に充填すると樹脂粘度が大幅に上昇した。そのため成形性に問題があると考えられる。【００６３】
なお、粒度分布および平均粒子径Ｄ５０は、レーザー回折式粒度分布測定装置（（株）島津製作所製  ＳＡＬＤ−７５００）を使用して測定した。【００６４】
アスペクト比の算出には、上記レーザー回折式粒度分布測定装置で得られる粒度分布データを用い、粒子径を粉砕前のガラス繊維の繊維径で除して求めた。【００６５】
安息角は、紛体特性測定装置（筒井理化学器械（株）製  ＡＢＤ−７２形）を使用して測定した。【００６６】
また、比表面積は、比表面積測定装置（（株）マウンテック製  Ｍａｃｓｏｒｂ  ＨＭ  ｍｏｄｅｌ−１２０１）を使用して測定した。【００６７】
樹脂組成物混練後の樹脂の粘度は次のようにして測定した。まず立体造形で用いるアクリル系の光硬化性樹脂を準備し、この樹脂に対して粉砕物を３０体積％となるように添加した。この混合液を、遊星撹拌脱泡装置を用いて脱泡撹拌し、樹脂粘度測定用の試料とした。樹脂粘度の測定は、Ｂ型粘度計（ブルックフィールド製  ＤＶ３）を使用し、液温２５℃、ずり速度８（１／秒）での値とした。【００６８】
樹脂成形物の透明性は次のようにして評価した。まず樹脂粘度の測定で用いたものと同じ混合液を準備した。これを硬化後の厚みが３ｍｍとなるようにテフロン(登録商標）型に充填し、上面から紫外線を照射して硬化させたものを透明性確認用の試料とした。その後、文字が印字された定盤上に試料を載置し、上方から目視で観察することにより行った。
【産業上の利用可能性】
【００６９】
本発明のガラス充填材は、フィルム状、ブロック状等の形状に成形される樹脂組成物の充填材、或いは３Ｄプリンタによる立体造形法を利用した樹脂組成物の充填材として好適である。
【図１】
2017014067.tif 000005
【図２】
2017014067.tif 000006
【図３】
2017014067.tif 000007
【図４】
2017014067.tif 000008
【国際調査報告】
2017014067.tif 000009
2017014067.tif 000010
2017014067.tif 000011
2017014067.tif 000012